Patent WO-2004101674-A1 (WO)
Title: Composition polymere et procede de fabrication de polyethylene a poids moleculaire eleve et a densite elevee et film obtenu a partir desdites compositions
Inventor: MICHIE WILLIAM J JR
IPC: B29C48/395
Filed: 2004-05-05
Abstract: L'invention concerne une composition de polyéthylène multimodale qui présente : (1) une densité d'au moins environ 0,940 g/cm3 mesurée au moyen d'un procédé ASTM D-1505 ; (2) un indice de fluidité (I5) compris entre environ 0,2 et environ 1,5 g/10 min (mesuré au moyen de ASTM D-1238, mesuré à 190 °C et 5 kilogrammes); (3) un ratio d'indice de fluidité (I21/I5) compris entre environ 20 et environ 50 ; (4) une répartition des poids moléculaires, Mw/Mn, comprise entre environ 20 et environ 40 ; (5) une stabilité de bulles mesurée sur un équipement spécifique conformément à des conditions spécifiques pour un film correspondant à une épaisseur d'environ 6 X 10-6 m, à une vitesse de ligne d'au moins environ 1,22 m/s, à un taux de rendement d'au moins environ 45 kg/h (0,013 kg/sec) ou à un taux de rendement spécifique d'au moins environ 0,5 lb/h/tours-minute (0,0000011 kg/s/tours-seconde) ou une combinaison de ces éléments ; et (6) un choc à la torpille sur un film 12,5 microns (1,25 X 10-5 m) d'au moins 300 g ; mesuré conformément à ASTM 1709, procédé A ; (A) une fraction à poids moléculaire élevé ; qui (a) est présente à un taux compris entre environ 30 et environ 70 % en poids (sur la base du poids total de la composition) ; (b) présente une densité d'au moins environ 0,860 g/cm3 mesurée au moyen de ASTM D-1505 ; (c) présente un indice de fluidité (I21) compris entre environ 0,01 et environ 50 g/10 min (mesurée au moyen de ASTM D-1238, mesurée à 190 °C et 21,6 kilogrammes) ; et (d) un ratio d'indice de fluidité (I21/I5) compris entre environ 6 et environ 12 ; et (B) une fraction à faible poids moléculaire; qui (a) est présente à un taux compris entre environ 30 et environ 70 en poids (sur la base du poids total de la composition) ; (b) présente une densité d'au moins environ 0,900 g/cm3 mesurée au moyen de ASTM D-1505 ; (c) présente un indice de fluidité (I2) compris entre environ 0,5 et environ 3000 g/10 min (mesuré au moyen de ASTM D-1238, mesuré à 190 °C et 2,16 kilogrammes); (d) un ratio d'indice de fluidité (I21/I5) compris entre environ 5 et environ 15; et (e) est préparée avec un ratio molaire entre alpha-oléfine et éthylène inférieur ou égal à environ 0,001:1. L'invention concerne également un procédé de production d'un polymère éthylène multimodal, ce procédé consistant : (1) à mettre en contact dans un premier réacteur à lit fluidisé en phase gazeuse, dans des conditions de polymérisation et à une température comprise entre environ 70 °C et environ 110 °C, un précurseur catalytique à base de magnésium et titane supporté, un cocatalyseur et une composition gazeuse, laquelle comprend : (i) un ratio molaire alpha-oléfine et éthylène compris entre environ 0,01:1 et environ 0,8:1 ; et éventuellement (ii) un ratio molaire hydrogène et éthylène compris entre environ 0,001:1 et environ 0,3:1 afin de produire un polymère à poids moléculaire élevé (HMW) ; et (2) à transférer le polymère HMW de l'étape 1 à un second réacteur à lit fluidisé en phase gazeuse dans des conditions de polymérisation et à une température comprise entre environ 70 °C et environ 110 °C, avec une composition gazeuse présentant ; (i) un ratio molaire alpha-oléfine et éthylène compris entre environ 0,0005:1 et environ 0,01:1 ; et (ii) un ratio molaire hydrogène (s'il est présent) et éthylène compris entre environ 0,01:1 et environ 3:1 afin de former un produit de mélange polymère ; et (3) à mélanger ce produit de mélange polymère dans un extrudeuse pourvue d'un évent de mélange ; (ii) cet évent de mélange comprenant une concentration d'oxygène comprise entre environ 0,05 et environ 6 % en volume dans l'azote ; et (ii) la température d'extrusion est suffisant pour fondre le polymère et réaliser u